(57)【特許請求の範囲】
【請求項１】
陽極と陰極との間に、１以上の発光層を有する第１の発光ユニットと、２以上の発光層を有する第２の発光ユニットとが、中間層を介して積層されたマルチユニット構造を備え、
発光ユニットは二つであり、
発光色が白色であり、
前記第１の発光ユニットのうちの少なくとも一つの前記発光層は青色発光材料を含み、
前記第２の発光ユニットの前記発光層は、赤色発光材料を含有する赤色発光層と緑色発光材料を含有する緑色発光層とが積層された積層構造を含み、前記赤色発光層及び前記緑色発光層のうちの前記陽極側の層がホール輸送性材料をホスト材料として含む層であるとともに、前記赤色発光層及び前記緑色発光層のうちの前記陰極側の層が電子輸送性材料をホスト材料として含む層であることを特徴とする、有機エレクトロルミネッセンス素子。
【請求項２】
陽極と陰極との間に、１以上の発光層を有する第１の発光ユニットと、２以上の発光層を有する第２の発光ユニットとが、中間層を介して積層されたマルチユニット構造を備え、
発光色が白色であり、
前記第１の発光ユニットのうちの少なくとも一つの前記発光層は青色発光材料を含み、
前記第２の発光ユニットの前記発光層は、赤色発光材料を含有する赤色発光層と緑色発光材料を含有する緑色発光層とが積層された積層構造を含み、前記赤色発光層及び前記緑色発光層のうちの前記陽極側の層がホール輸送性材料をホスト材料として含む層であるとともに、前記赤色発光層及び前記緑色発光層のうちの前記陰極側の層が電子輸送性材料をホスト材料として含む層であり、
複数の発光層のうち、青色発光層は一つであることを特徴とする、有機エレクトロルミネッセンス素子。
【請求項３】
前記第２の発光ユニットにおける前記赤色発光材料及び前記緑色発光材料はリン光発光材料であることを特徴とする、請求項１又は２に記載の有機エレクトロルミネッセンス素子。
【請求項４】
前記第１の発光ユニットは、青色蛍光発光材料と緑色蛍光発光材料とを有することを特徴とする、請求項１〜３のいずれか１項に記載の有機エレクトロルミネッセンス素子。
【請求項５】
前記第２の発光ユニットにおける前記赤色発光材料と前記緑色発光材料とのピーク波長の差が７５ｎｍ以下であることを特徴とする、請求項１〜４のいずれか１項に記載の有機エレクトロルミネッセンス素子。
【請求項６】
前記第２の発光ユニットにおける前記赤色発光材料のピーク波長が６１０ｎｍ以上であることを特徴とする、請求項１〜５のいずれか１項に記載の有機エレクトロルミネッセンス素子。
【発明の詳細な説明】
【技術分野】
【０００１】
本発明は、有機エレクトロルミネッセンス素子に関する。
【背景技術】
【０００２】
有機エレクトロルミネッセンス素子（以下「有機ＥＬ素子」ともいう）は、面発光が可能であること、超薄型化が可能であること等の理由により、照明用の次世代光源として注目を集め、精力的に実用化を目指した開発が行われている。最近では発光材料の選定や、積層構造の調整により照明光源に必要とされる様々な色温度での発光を実現した照明デバイスの開発が加速されている。例えば、発光材料を複数種用いることで目的とする色味に近づいた白色発光を得ることができる。また、目的とする白色に近づけるために、中間層を介して複数の発光ユニットを積層させたマルチユニット構造の素子も開発されている。
【０００３】
しかしながら、有機ＥＬ素子は膜厚変化や発光材料の混合量の変化に対し、発光色の変化が非常に敏感であり、色度変化の小さい照明用の白色有機ＥＬ素子の実現にはまだ課題が残る。
【先行技術文献】
【特許文献】
【０００４】
【特許文献１】特開２００５−２６７９９０号公報
【特許文献２】特開２０１１−７０９６３号公報
【発明の概要】
【発明が解決しようとする課題】
【０００５】
複数の発光ユニットを積層させた構造として、特許文献１（特開２００５−２６７９９０号公報）には、電荷発生層を介して単色発光ユニットと多色発光ユニットを積層した高効率な白色発光有機ＥＬ素子が提案されている。しかしながら、照明用途として重要である色バラツキや色度変化を抑えることについては考慮されておらず、色度変化に対して十分に対処できるものとは言い難い。
【０００６】
また、特許文献２（特開２０１１−７０９６３号公報）には、２種類の緑色発光材料を用いることで、白色、温白色、電球色など様々な色温度でも色度変化を小さくすることが可能な素子構造が提案されている。しかしながら、長寿命化を実現可能ではあるものの、この構造では色温度を変化させた場合の寿命に違いが発生し、高色温度から低色温度になるにつれて短寿命化しており（実施例の欄参照）、様々な色温度において色度変化を抑制する更なる手法が望まれている。
【０００７】
本発明は、上記の事情に鑑みてなされたものであり、照明用途として重要である色度変化を抑制し、高効率、長寿命、高演色性を実現可能な有機エレクトロルミネッセンス素子を提供することを課題とする。
【課題を解決するための手段】
【０００８】
第１の発明に係る有機エレクトロルミネッセンス素子は、陽極と陰極との間に、１以上の発光層を有する第１の発光ユニットと、２以上の発光層を有する第２の発光ユニットとが、中間層を介して積層されたマルチユニット構造を備え、発光ユニットは二つであり、発光色が白色であり、前記第１の発光ユニットのうちの少なくとも一つの前記発光層は青色発光材料を含み、前記第２の発光ユニットの前記発光層は、赤色発光材料を含有する赤色発光層と緑色発光材料を含有する緑色発光層とが積層された積層構造を含み、前記赤色発光層及び前記緑色発光層のうちの前記陽極側の層がホール輸送性材料をホスト材料として含む層であるとともに、前記赤色発光層及び前記緑色発光層のうちの前記陰極側の層が電子輸送性材料をホスト材料として含む層であることを特徴とするものである。
第２の発明に係る有機エレクトロルミネッセンス素子は、陽極と陰極との間に、１以上の発光層を有する第１の発光ユニットと、２以上の発光層を有する第２の発光ユニットとが、中間層を介して積層されたマルチユニット構造を備え、発光色が白色であり、前記第１の発光ユニットのうちの少なくとも一つの前記発光層は青色発光材料を含み、前記第２の発光ユニットの前記発光層は、赤色発光材料を含有する赤色発光層と緑色発光材料を含有する緑色発光層とが積層された積層構造を含み、前記赤色発光層及び前記緑色発光層のうちの前記陽極側の層がホール輸送性材料をホスト材料として含む層であるとともに、前記赤色発光層及び前記緑色発光層のうちの前記陰極側の層が電子輸送性材料をホスト材料として含む層であり、複数の発光層のうち、青色発光層は一つであることを特徴とするものである。
【０００９】
有機エレクトロルミネッセンス素子の好ましい形態にあっては、前記第２の発光ユニットにおける前記赤色発光材料及び前記緑色発光材料はリン光発光材料であることを特徴とするものである。
【００１０】
有機エレクトロルミネッセンス素子の好ましい形態にあっては、前記第１の発光ユニットは、青色蛍光発光材料と緑色蛍光発光材料とを有することを特徴とするものである。
【００１１】
有機エレクトロルミネッセンス素子の好ましい形態にあっては、前記第２の発光ユニットにおける前記赤色発光材料と前記緑色発光材料とのピーク波長の差が７５ｎｍ以下であることを特徴とするものである。
【００１２】
有機エレクトロルミネッセンス素子の好ましい形態にあっては、前記第２の発光ユニットにおける前記赤色発光材料のピーク波長が６１０ｎｍ以上であることを特徴とするものである。
【発明の効果】
【００１３】
本発明によれば、色度変化を抑制し、高効率、長寿命、高演色性を実現可能な有機エレクトロルミネッセンス素子を得ることができる。
【図面の簡単な説明】
【００１４】
【図１】有機エレクトロルミネッセンス素子の実施形態の一例を示す概略断面図である。
【図２】ｕ’ｖ’色度図を示し、（ａ）は座標系における色、（ｂ）はマクアダム楕円を示す。
【図３】発光材料のピーク波長差と色度変化との関係を示すグラフであり、（ａ）はΔｕ’、（ｂ）はΔｖ’、（ｃ）はΔｕ’／Δｖ’のグラフを示す。
【発明を実施するための形態】
【００１５】
図１は、有機エレクトロルミネッセンス素子（有機ＥＬ素子）の実施形態の一例である。有機ＥＬ素子は、複数の発光ユニット５を有するマルチユニット構造を備えている。この有機ＥＬ素子では、陽極１と陰極２との間に、１以上の発光層１０を有する第１の発光ユニット５ａと、２以上の発光層１０を有する第２の発光ユニット５ｂとが、中間層３を介して積層されたマルチユニット構造となっている。この有機ＥＬ素子の発光色は白色である。発光層１０を複数備えることにより、発光色を調整して白色光を発することが可能になる。例えば、色の三原色である緑色、赤色、青色を発色する発光層１０を備えれば、白色発光が可能になる。以下、図１の形態を代表例として説明するが、この構造はあくまでも一例であり、発明の趣旨に反しない限り本構造に限定されるものではない。
【００１６】
図１の形態の有機ＥＬ素子では、基板４の表面に、陽極１、第１の発光ユニット５ａ、中間層３、第２の発光ユニット５ｂ、陰極２がこの順で積層されて構成されている。発光ユニット５を複数備えることにより、白色の調整が容易になるとともに、色度変化を抑制することができ、高寿命な有機ＥＬ素子を得ることができる。ここで、発光ユニット５とは、一対の電極（陽極１と陰極２）とで挟んで電圧を印加すれば発光する機能を有する積層構造のことである。また、マルチユニット構造とは、複数の発光ユニット５を中間層３を介して積層した構造のことである。マルチユニット構造における中間層３は、光透過性および上下の発光ユニットへの電荷注入特性を有するものである。それにより、電荷（電子及び正孔）を上下の発光ユニットに注入することで素子を駆動可能にするとともに、光を透過させて外部に光を発することが可能になる。マルチユニット構造では、一対の電極の間に、厚み方向に重なる複数の発光ユニット５が電気的に直列接続した構成を備えている。
【００１７】
本形態では、発光ユニット５は二つで構成され、第１の発光ユニット５ａと第２の発光ユニット５ｂとを備えている。発光ユニット５の数は、３以上であってもよいが、発光ユニット数が多くなると、素子構成が複雑になり、色調整も難しくなるおそれがあるため、発光ユニット５の数は多くない方がよく、例えば、５以下とすることができる。素子設計や色調整の容易性や、薄型化の観点からは、発光ユニット５の数は３個以下が好ましく、２個であることがより好ましい。
【００１８】
本形態の有機ＥＬ素子では基板４上に各層が積層されている。基板４は、有機ＥＬ素子を構成する各層を積層させるための支持基板となるものである。基板４を用いることにより各層を安定に成膜することができ、発光性の良好な素子を得ることができる。基板４側から光を取り出す場合、基板４は光透過性を有する透明基板であることが好ましい。基板４としては、例えば、ガラス基板などを用いることができる。基板４をガラス基板で構成した場合、ガラスは防湿性が高いので水分による素子の劣化を抑制することができる。また、透明なガラスを用いることにより光取り出し性を高めることができる。本形態では、基板４は光透過性を有し、発光層１０で発光した光は、基板４を通して外部に取り出される。そのため、有機ＥＬ素子は、いわゆるボトムエミッション構造となっている。有機ＥＬ素子においては、もちろん基板４とは反対側から光を取り出すトップエミッション構造であってもよい。また、両側から光を取り出す両面取り出し構造であってもよい。また、本形態では、基板４の表面には、陽極１が形成されている。一対の電極のうち基板４側に陽極１を配置する層構成は、いわゆる順層構造であり、素子の形成を容易にすることができる。もちろん基板４側に陰極２を配置する構造（逆層構造）であってもよい。基板４と陽極１の間には、光取り出し構造が設けられていてもよい。光取り出し構造が設けられることにより、光取り出し性を高めることができる。光取り出し構造は、ガラスよりも屈折率の高い樹脂層や、光散乱粒子を含む樹脂層や、高屈折率ガラスなどによって形成することができる。
【００１９】
本形態においては、基板４の発光層１０が設けられた側とは反対側の面（外部側の面）には、光取り出し層８が設けられている。光取り出し層８を設けることにより、基板４と外界との間の反射ロスを抑制することができ、光取り出し効率を高めることができる。光取り出し層８は光散乱性の層であってよい。その場合、散乱性によって発光層１０から発せられるさまざまな角度の光が十分に混ざり合い、見る方向の角度による色度のずれを小さくすることができる。特に、白色発光のパネル状の有機ＥＬ素子では、照明用途などにおいて、見る方向で色ズレなく発光することは重要であり、光取り出し層８を設けることにより、角度依存性のない発光を得ることができるものである。光取り出し層８は、例えば、光散乱構造を有する光取り出しフィルムを貼り付けることにより形成することができる。それにより、簡単に光取り出し層８を設けることができる。また、光取り出し層８に代えて、あるいは、光取り出し層８に加えて、基板４の表面を加工して光散乱構造を設けるようにしてもよい。その場合も、光が散乱されて光取り出し性を高めることができる。例えば、基板４を粗面化することにより、光散乱構造を基板４に設けることができる。基板４の粗面化は、例えば、サンドブラスト、反応性エッチングなどの適宜の方法により行うことができる。
【００２０】
陽極１及び陰極２は、互いに対となる電極であり、電圧を印加した際には、陽極１から正孔が注入され、陰極２から電子が注入される。光取り出し側の電極（陽極１）は、光透過性を有することが好ましい。陽極１は、透明な導電層によって構成することができる。また、光取り出し側とは反対側の電極（陰極２）は光反射性を有していてもよい。その場合、陰極２側に向って発せられる発光層からの光を反射させて基板４側から取り出すことができる。
【００２１】
陽極１は、発光層１０にホールを注入するための電極である。陽極の材料としては、仕事関数の大きい金属、合金、電気伝導性化合物、あるいはこれらの混合物からなる電極材料を用いることが好ましい。また、陽極１の材料として、ＨＯＭＯ（Highest Occupied Molecular Orbital）準位との差が大きくなりすぎないように、仕事関数が４ｅＶ以上６ｅＶ以下のものを用いることが好ましい。陽極１の電極材料としては、例えば、ＩＴＯ、酸化錫、酸化亜鉛、ＩＺＯ、ヨウ化銅などや、ＰＥＤＯＴ、ポリアニリンなどの導電性高分子および任意のアクセプタなどでドープした導電性高分子、カーボンナノチューブなどの導電性光透過性材料を挙げることができる。ここにおいて、陽極１は、基板４の表面に形成する場合、スパッタ法、真空蒸着法、塗布法などによって薄膜として形成することができる。透明な陽極１の屈折率は、例えば１．８〜２程度にすることができるが、これに限定されるものではない。また、有機層と透明基板との界面の全反射ロス低減のためには、陽極１と基板４との間の屈折率差は小さい方が好ましい。なお、陽極１のシート抵抗は数百Ω／□以下とすることが好ましく、特に好ましくは１００Ω／□以下がよい。ここで、陽極１の膜厚は５００ｎｍ以下、好ましくは１０ｎｍ〜２００ｎｍの範囲で設定するのがよい。陽極１を通して光を取り出す場合、陽極１を薄くすればするほど光の透過率が改善するが、シート抵抗が膜厚と反比例して増加するため、素子の大面積化の際に高電圧化や輝度均斉度の不均一化（電圧降下による電流密度分布の不均一化による）が発生し得る。このトレードオフを回避するため、メタルなどによって構成されるグリッド状の補助配線を陽極１上に形成することも有効である。この際、グリッド配線が遮光材料として働かないよう、グリッド部に発光層１０に向けて電流が流れないような絶縁処理を施すことがより好ましい。
【００２２】
陰極２は、発光層１０に電子を注入するための電極である。陰極２の材料としては、仕事関数の小さい金属、合金、電気伝導性化合物およびこれらの混合物からなる電極材料を用いることが好ましい。また、陰極２の材料として、ＬＵＭＯ（Lowest Unoccupied Molecular Orbital）準位との差が大きくなりすぎないように、仕事関数が１．９ｅＶ以上５ｅＶ以下のものを用いることが好ましい。陰極２の電極材料としては、例えば、アルミニウム、銀、マグネシウムなど、およびこれらと他の金属との合金、例えばマグネシウム−銀混合物、マグネシウム−インジウム混合物、アルミニウム−リチウム合金を例として挙げることができる。また、金属の導電材料、金属酸化物など、およびこれらと他の金属との混合物、例えば、酸化アルミニウムからなる極薄膜（ここでは、トンネル注入により電子を流すことが可能な１ｎｍ以下の薄膜）とアルミニウムからなる薄膜との積層膜なども使用可能である。
【００２３】
隣り合う発光ユニット５，５間には、中間層３が設けられている。中間層３は、金属化合物や、金属化合物と有機物の混合物などの導電性材料や、電子引抜材料と有機物の積層構造などの絶縁材料などで形成されるものであり、上下の発光ユニットに電子・ホールを注入するものである。このように、複数の発光ユニット５は、中間層３を介して電気的に直列に接続されている。すなわち、一対の電極間に、並列ではなく直列に、第１の発光ユニット５ａ、中間層３、第２の発光ユニット５ｂが配置されている。このような素子構造は、二段マルチユニットと呼ばれる。それにより、それぞれの発光層に偏りなく電子及び正孔が流れるため、バランスのよい発光が得られ、また、高効率・長寿命となる。また、二段マルチユニットで構成すれば、積層が容易になり生産性を向上することができる。
【００２４】
中間層３は、単層であっても複数層からなるものであってもよい。単層であれば、素子構成が簡単になり製造が容易になる。一方、複数層にすれば、それぞれの発光ユニット５への電子輸送及び正孔輸送に適する層材料を採用することができ、さらなる効率の向上、寿命の長期化を図ることができる。
【００２５】
本形態では、中間層３を挟んで、陽極１側に第１の発光ユニット５ａが配置され、陰極２側に第２の発光ユニット５ｂが配置されているが、発光ユニット５の配置はこれに限定されるものではない。例えば、第１の発光ユニット５ａが陰極２側に配置され、第２の発光ユニット５ｂが陽極１側に配置されるものであってもよい。また、有機ＥＬ素子が、三つ以上の発光ユニット５を有する場合には、第１の発光ユニット５ａ及び第２の発光ユニット５ｂは、複数の発光ユニット５のどの位置に配置されていてもよい。
【００２６】
発光ユニット５は、少なくとも１つの発光層１０を有して構成されている。発光層１０を有することにより発光可能な構造となる。本形態では、各発光ユニット５は、二つの発光層１０を有している。すなわち、第１の発光ユニット５ａは、第１発光層１１及び第２発光層１２を備えている。また、第２の発光ユニット５ｂは、第３発光層１３及び第４発光層１４を備えている。よって、複数の発光層１０は、陽極１側から陰極２側に向けて、第１発光層１１、第２発光層１２、第３発光層１３、第４発光層１４の順に配置されている。発光ユニット５内の発光層１０の数は、これに限られるものではない。第１の発光ユニット５ａは、発光層１０を１以上有していればよく、一つの発光層１０を有するユニットであってもよい。また、第１の発光ユニット５ａ及び第２の発光ユニット５ｂにおける発光層１０の数をいずれかの発光ユニット５において又は両方の発光ユニット５において３個以上にしてもよい。一つの発光ユニット５内の発光層１０の数については、発光層１０の数が多いと色調整がかえって難しくなる可能性があるので、５個以下が好ましく、３個以下がより好ましく、２個がさらに好ましい。
【００２７】
発光層１０は、陽極１側から注入されたホール（正孔）と、陰極２側から注入された電子とを結合させて発光させるための層である。発光層１０は、発光層１０を構成する層媒体に、発光材料であるドーパント（発光材料）がドープされた構成であってよい。層媒体は電荷を輸送可能な材料などで構成することができる。
【００２８】
発光ユニット５内において、複数の発光層５は、隣接して積層されていることが好ましい。それにより、効率よく発光を行うことができる。図１の形態においては、第１発光層１１と第２発光層１２とが隣接して形成されている。また、第３の発光層１３と第４の発光層１４とが隣接して形成されている。
【００２９】
発光ユニット５は、電子やホールを注入したり輸送したりするための層（電荷移動層）を有することが好ましい。それにより、電極や中間層３から発光層１０への電荷の移動をスムーズに行うことができ、発光効率を高めるとともに長寿命化を図ることができる。電荷移動層としては、ホール注入層、ホール輸送層６、電子輸送層７、電子注入層などを挙げることができる。
【００３０】
図１の形態の有機ＥＬ素子においては、各発光ユニット５は、発光層１０の陽極１側にホール輸送層６を備え、発光層１０の陰極２側に電子輸送層７を備えている。すなわち、第１の発光ユニット５ａは、第１発光層１１の陽極１側に第１のホール輸送層６ａを備え、第２発光層１２の陰極２側（中間層３側）に第１の電子輸送層７ａを備えている。また、第２の発光ユニット５ｂは、第３発光層１３の陽極１側（中間層３側）に第２のホール輸送層６ｂを備え、第４発光層１４の陰極２側に第２の電子輸送層７ｂを備えている。ホール輸送層６と電子輸送層７とを設けることにより、正孔及び電子の移動がスムーズになり、発光効率を高めることができる。陽極１とホール輸送層６（第１のホール輸送層６ａ）との間、及び、中間層３とホール輸送層６（第２のホール輸送層６ｂ）との間の一方又は両方には、ホール注入層を設けてもよい。それにより、正孔の注入性を高めることができる。また、陰極２と電子輸送層７（第２の電子輸送層７ｂ）との間、及び、中間層３と電子輸送層７（第１の電子輸送層７ａ）との間の一方又は両方には、電子注入層を設けてもよい。それにより、電子の注入性を高めることができる。このように、有機ＥＬ素子においては、電荷の移動を促進させるような機能層を適宜設けることにより、高効率化と長寿命化を図ることができる。
【００３１】
本形態の有機ＥＬ素子においては、第１の発光ユニット５ａのうちの少なくとも一つの発光層１０は青色発光材料を含んで構成されている。この形態では、第１の発光ユニット５ａは青色発光層１０Ｂを有している。また、第２の発光ユニット５ｂの発光層１０は、赤色発光材料を含有する赤色発光層１０Ｒと緑色発光材料を含有する緑色発光層１０Ｇとが積層された積層構造を含んでいる。青、赤、緑の発光を有することにより、白色発光がより容易となる。
【００３２】
図１の形態においては、第１の発光ユニット５ａにおける二つの発光層１０のうち、第１発光層１１が、青色発光材料を含む青色発光層１０Ｂとして構成されている。また、第２発光層１２が、緑色発光材料を含む緑色発光層１０Ｇとして構成されている。第１の発光ユニット５ａにおける青色発光層１０Ｂと緑色発光層１０Ｇの配置（色順、積層順）は、これに限定されるものではなく、第２発光層１２が青色発光層１０Ｂで構成されていてもよい。その場合、第１発光層１１が緑色発光層１０Ｇで構成されていてもよい。
【００３３】
第２の発光ユニット５ｂにおいては、二つの発光層１０のうち、第３発光層１３が赤色発光層１０Ｒとして構成され、第４発光層１４が緑色発光層１０Ｇとして構成されている。第２の発光ユニット５ｂにおける発光層１０の色順（積層順）はこれに限定されるものではなく、第３発光層１３が緑色発光層１０Ｇとして構成され、第４発光層１４が赤色発光層１０Ｒとして構成されていてもよい。
【００３４】
有機ＥＬ素子に含まれる複数の発光層１０においては、緑色発光層１０Ｇが複数（本形態では二つ）含まれることが好ましい態様の一つである。緑色は、視覚に及ぼす影響が大きく、緑色の強度が強いと、他の色が強くなる場合よりも発光をより強く感じるようになる。また、緑色が強いと、色変化を感じにくくなる。そのため、緑色発光層１０Ｇを複数設けることにより、色調整を容易に行うことができるとともに、色度変化を抑制し、発光性能の高い素子を得ることができる。
【００３５】
本形態では、第２の発光ユニット５ｂにおいて、赤色発光層１０Ｒ及び緑色発光層１０Ｇのうちの陽極１側の層が、ホール輸送性材料をホスト材料として含む層として構成されている。また、第２の発光ユニット５ｂにおいて、赤色発光層１０Ｒ及び緑色発光層１０Ｇのうちの陰極２側の層が、電子輸送性材料をホスト材料として含む層として構成されている。すなわち、陽極１側に配置されている第３発光層１３は、ホール輸送性材料に発光材料がドープされた層となっており、陰極２側に配置されている第４発光層１４は、電子輸送性材料に発光材料がドープされた層となっている。具体的には、第３発光層１３は、赤色発光材料がドープされた層であり、第４発光層１４は緑色発光材料がドープされた層である。このように、積層した発光層１０のホスト材料を陽極１側と陰極２側とで、異ならせることにより、色度変化を抑制し、高効率、長寿命、高演色性を実現可能にすることができるものである。すなわち、積層される発光層１０を単一のホスト材料で構成したり、ホスト材料を好適化しないで発光層１０を積層したりした場合、色度変化が大きくなる傾向があり、発光性能が低下するおそれがある。しかしながら、本形態では、複数の発光層１０の積層構造における陽極１側をホール輸送性材料の層で構成し、陰極２側の層を電子輸送性材料の層で構成することにより、電荷の移動が好適化され、色度変化を抑制することができるのである。
【００３６】
ホール輸送性材料とは、ホール（正孔）と電子との電荷移動性において、ホールの移動性が電子の移動性よりも高い材料である。また、電子輸送性材料とは、ホール（正孔）と電子との電荷移動性において、電子の移動性がホールの移動性よりも高い材料である。ホール輸送層及び電子輸送層における電荷の輸送性の違いは、ホール及び電子の一方が他方に比べて、好ましくは１０倍以上、より好ましくは１００倍以上、さらに好ましくは１０００倍以上、さらにより好ましくは１００００倍以上高くなるものである。ホールと電子との輸送性は、電荷移動度で表現することができる。この電荷移動度は、ＴＯＦ法や、インピーダンス分光、過渡ＥＬ測定、ダークインジェクション法などの手法を用いてホール及び電子の移動性を測定することにより確認することができる。ホスト材料としては、ホールと電子との両方に輸送性を有する材料（輸送性が近い両電荷輸送性材料）、いわゆるバイポーラ材料なども存在する。しかしながら、本形態では、発光層１０のホスト材料を上記のように好適化することにより、色度変化を抑制することができる。
【００３７】
ここで、色度変化とは、製造した有機ＥＬ素子ごとの発光色のばらつきを含んでいる。すなわち、有機ＥＬ素子においては、同一材料及び同一方法で層を積層したとしても、製造時の微妙な条件（環境）の違いなどにより、発光色がわずかに異なる場合が生じ得る。特に、白色発光の有機ＥＬ素子においては、色の違いが目視で確認しやすく、色度のばらつきをなくすことは重要な事項である。また、パネル状の有機ＥＬ素子においては、複数個の有機ＥＬ素子が面状に並べられて面状の照明体として形成されることがあり、その際に、有機ＥＬ素子の発光色がわずかに異なると、色の異なる発光が目立つことになり、照明性が悪化してしまうおそれがある。しかしながら、本形態の有機ＥＬ素子においては、有機ＥＬ素子ごとの発光色の色度の変化（違い）を抑制し、発光色の色味の違いを目視では認識できない程度に抑制することが可能である。そのため、色度変化を抑制した有機ＥＬ素子を得ることができる。色度変化は、色差で表されるものであってよい。
【００３８】
また、色度変化とは、有機ＥＬ素子の経時での色度変化を含んでいる。有機ＥＬ素子においては、使用によって発光材料ごとの強度の割合が経時的に変化し、発光色の色度が変化し得る。特に、白色発光の有機ＥＬ素子においては、色の変化を目視で確認しやすく、色度の経時的な変化を抑えることは重要な事項である。また、上記のように、パネル状の有機ＥＬ素子を複数個面状に並べて面状の照明体として形成した場合に、発光色の色度変化の度合が有機ＥＬ素子ごとに異なると、色の異なる発光が目立つことになり、照明性が悪化してしまうおそれがある。しかしながら、本形態の有機ＥＬ素子においては、使用しても色バランスがくずれにくくなり、有機ＥＬ素子の発光色の色度の変化（経時的変化）を抑制し、発光色の色味の違いを目視では認識できない程度に抑制することが可能である。そのため、色度変化を抑制した有機ＥＬ素子を得ることができる。
【００３９】
有機ＥＬ素子は、例えば、分光放射輝度計などの光学機器を用いることにより、可視光領域（波長：４００〜８００ｎｍ程度）の発光スペクトルが観測される。この発光スペクトルは、各波長における発光の強度を相対的に示すものである。そして、この可視光領域のうち、青色波長領域の間に発光ピークを有する青色発光ドーパントと、緑色波長領域の間に発光ピークを有する緑色発光ドーパントと、赤色波長領域の間に発光ピークを有する赤色発光ドーパントとを用いることができる。青色発光ドーパントとしては、例えば波長：４５０〜４９０ｎｍ程度の青色波長領域の間に最大発光強度（発光ピーク）を有するものを用いることができる。また、緑色発光ドーパントとしては、例えば波長：５００〜５７０ｎｍ程度の緑色波長領域の間に最大発光強度（発光ピーク）を有するものを用いることができる。また、赤色発光ドーパントとしては、例えば波長：５９０〜６５０ｎｍ程度の赤色波長領域の間に最大発光強度（発光ピーク）を有するものを用いることができる。そして、この赤、緑、青の色の三原色を組み合わせることにより、種々の発光色が得られるものであり、特に、白色発光が得られるものである。
【００４０】
図２は、ｕ’ｖ’色度図〔ＣＩＥ１９７６  ＵＣＳ色度図（２°視野）〕を示し、図２（ａ）は座標系における色、図２（ｂ）はマクアダム楕円を示している。図２（ｂ）の座標系は、正確には、ｕｖ座標が示されており、このｕｖ座標ではｖ’＝１．５×ｖの関係になる。また、図２（ｂ）のマクアダム楕円では、１０倍拡大で表示されている。なお、図２（ａ）ではグレーで描画されているが、この図はカラーで描画される色度図であり、図示したような色の分布になることは当業者によれば明らかである。
【００４１】
図２（ａ）の色度図により、マルチユニット構造の発光色の原理を説明する。白色発光は、色の混合により作り出すことができる。図２（ａ）の色度図において、単色の発光材料は、この色度図で示される図形の外縁（波長を記載した曲線上）付近の位置で示される。例えば、一つの発光ユニット５において、波長４５０ｎｍの青色発光層１０Ｂと波長５４０ｎｍの緑色発光層１０Ｇとを積層した場合、混合して作り出される色は、図２（ａ）の色度図の外縁における４５０ｎｍの点と５４０ｎｍの点とを結んだ直線上（線分上）に配置される。この発光ユニット５は第１の発光ユニット５ａであってよい。このとき、色が直線上のどの位置になるかは、色の強度比などによって決定される。例えば、強度が等しい場合は、直線の半分の位置になる。このように第１の発光ユニット５ａによって作り出される色の座標を第１の色座標というとする。また、他の発光ユニット５において、波長５５０ｎｍの緑色発光層１０Ｇと波長６２０ｎｍの赤色発光層１０Ｒとを積層した場合、混合して作り出される色は、図２（ａ）の色度図の５５０ｎｍの点と６２０ｎｍの点とを結んだ直線上（線分上）に配置される。この発光ユニット５は第２の発光ユニット５ｂであってよい。このとき、色が直線上のどの位置になるかは、色の強度比などによって決定される。例えば、強度が等しい場合は、直線の半分の位置になる。このように第２の発光ユニット５ｂによって作りだれる色の座標を第２の色座標というとする。そして、二つの発光ユニット５のそれぞれによって作り出される色が、さらに混合することによって、第１の色座標と第２の色座標とを結んだ直線上に素子全体としての発光色の色座標が配置し、この色座標が色度図の中央にある白色領域に入ると、白色光を発することができるのである。
【００４２】
図２（ｂ）に示すように、色度図において、一般的に色の違いを認識可能かどうかの範囲はマクアダム楕円を用いて判定される。マクアダム楕円の範囲内にある色は、色座標が近いため、目視によっては同じ色（もしくは色の違いがない）と判定され得る。したがって、色変化が生じたとしても、色の変化がマクアダム楕円の範囲内に収まるようにすれば、色度変化のない素子を構成することが可能である。ここで、図２（ｂ）に示すように、白色領域のマクアダム楕円は、ｕ’ｖ’色度図においては、楕円の短軸がｕ’軸に沿った方向、楕円の長軸がｖ’に沿った方向になって配置されている。そのため、色の変化が生じたとしても楕円の範囲内に収めるためには、長さの短いｕ’の変化を小さくすることが、変化した色との色差を小さくする上で重要である。上記のように、白色発光の有機ＥＬ素子では、白色を作り出すために、通常、青色発光層１０Ｂと赤色発光層１０Ｒと緑色発光層１０Ｇとが含まれている。このとき、白色における微妙な色調整（色温度の調整など）は、発光層１０の各膜厚の設定、ドーパント濃度の設定などによって行われる。図１の形態では、第１の発光ユニット５ａには少なくとも青色発光材料が含まれ、第２の発光ユニット５ｂには赤色発光材料と緑色発光材料とが含まれている。このようなマルチユニット構造の有機ＥＬ素子において、ｕ’の色度変化に影響を強く与えるものは緑色発光強度と赤色発光強度の変化であり、この変化を可能な限り抑制することが色差変動を小さくするために重要である。
【００４３】
本形態では、色差変化に影響を強く与える赤色発光層１０Ｒと緑色発光層１０Ｇとの積層構造に、ホール輸送性ホスト材料と電子輸送性ホスト材料との積層構造を用いるようにしている。それにより、様々な色温度を実現させるために発光層膜厚を変化させた場合であっても色度変化を抑制することができ、また、劣化挙動の際の色のバラツキを少なくすることで安定した色度変化を実現可能とすることができるものである。そして、高効率、長寿命で、演色性の高い有機ＥＬ素子を構成することができるものである。
【００４４】
ここで、白色発光と一言でいっても、詳細には発光色として種々のものがある。特に蛍光灯や電灯などの照明分野では、白色発光の色の違いが重要であり、蛍光灯に置き換わるような有機ＥＬ素子や、蛍光灯の色味を呈したい有機ＥＬ素子においては、この発光色の規定が重要になる。
【００４５】
以下に、白色発光の具体的な発光色（色味）を示す。本形態の有機ＥＬ素子では、次の発光色のうちの適宜の色の発光を得ることが可能である。
【００４６】
表示：名称  ：ＪＩＳ規格（色温度）：色の説明
Ｄ  ：昼光色：  5700〜7100Ｋ    ：晴天の正午の日光の色
Ｎ  ：昼白色：  4600〜5400Ｋ    ：晴天の正午をはさんだ時間帯の日光の色
Ｗ  ：白色  ：  3900〜4500Ｋ    ：日の出２時間後の日光の色
ＷＷ：温白色：  3200〜3700Ｋ    ：夕方の日光の色
Ｌ  ：電球色：  2600〜3150Ｋ    ：白色電球の色
なお、上記において、ＪＩＳ規格は、「JIS Z9112  蛍光ランプの光源色及び演色性による区分」である。また、色温度の単位「Ｋ」は「ケルビン」である。
【００４７】
本形態の有機ＥＬ素子は、上記のような構成によって、赤（Ｒ）、緑（Ｇ）、青（Ｂ）の発光バランスを良好にすることができ、さらに発光色の色度変化を抑制することができるので、ＪＩＳ規格に入る優れた白色発光を安定して得ることができる。
【００４８】
有機ＥＬ素子にあっては、白色の種類のうち、適宜の色を選択することができる。例えば、色温度が３０００Ｋ付近のＬ色（電球色）、色温度が４０００Ｋ付近のＷ色（白色）、色温度が５０００Ｋ付近のＮ色（昼白色）などであってよい。この場合、発光寿命をさらに長くすることができ、長寿命の有機ＥＬ素子を得ることができる。上記のとおり、白色発光といっても種々の発光色があるが、従来の有機ＥＬ素子では微小な色度変化を十分に抑制することができず、色度変化により白色発光色の色味を維持することが難しかった。しかしながら、本形態の有機ＥＬ素子では、種々の白色において、色度変化が小さく白色発光の色味を維持して、長寿命化が可能になるものである。
【００４９】
本形態では、第２の発光ユニット５ｂ内の発光層１０は、赤色発光材料を含む赤色発光層１０Ｒと緑色発光材料を含む緑色発光層１０Ｇとの積層構造で形成されている。図１の形態では、赤色発光層１０Ｒが、陽極１側に配置された第３発光層１３を構成し、緑色発光層１０Ｇが、陰極２側に配置された第４発光層１４を構成している。赤色発光層１０Ｒと緑色発光層１０Ｇの積層順はこれに限定されるものではなく、赤色発光層１０Ｒが陰極２側に配置されて第４発光層１４を構成し、緑色発光層１０Ｇが陽極１側に配置されて第３発光層１３を構成してもよい。また、第２の発光ユニット５ｂに青色発光層１０Ｂがさらに含まれていてもよい。
【００５０】
本形態においては、第２の発光ユニット５ｂにおける赤色発光材料及び緑色発光材料はリン光発光材料であることが好ましい一態様である。この場合、図１の形態では、第３発光層１３を構成する赤色発光層１０Ｒと、第４発光層１４を構成する緑色発光層１０Ｇとは、ともにリン光発光層となる。そして、第２の発光ユニット５ｂはリン光ユニットとして構成されることになり、リン光ユニットを構成する発光層１０が、ホール輸送性材料の層と電子輸送性材料の層の積層構造で形成される。リン光発光は色変化が比較的大きいため、色変化の大きなリン光発光層をホール輸送性ホストと電子輸送性ホストの積層構造とすることで、特に効果的に色度変化を抑制することが可能である。また、蛍光材料と比較して、高効率化が可能で長寿命化を行う材料として得やすい材料である赤色リン光発光材料及び緑色リン光発光材料を用いることで、色度変化抑制とともに高効率、長寿命を実現することがより可能になる。
【００５１】
本形態では、第１の発光ユニット５ａ内の発光層１０は、青色発光材料を含む青色発光層１０Ｂと緑色発光材料を含む緑色発光層１０Ｇとの積層構造で形成されている。図１の形態では、青色発光層１０Ｂが、陽極１側に配置された第１発光層１１を構成し、緑色発光層１０Ｇが、陰極２側に配置された第２発光層１２を構成している。青色発光層１０Ｂと緑色発光層１０Ｇの積層順はこれに限定されるものではなく、青色発光層１０Ｂが陰極２側に配置されて第２発光層１２を構成し、緑色発光層１０Ｇが陽極１側に配置されて第１発光層１１を構成してもよい。また、第１の発光ユニット５ａに赤色発光層１０Ｒがさらに含まれていてもよい。
【００５２】
第１の発光ユニット５ａは、青色蛍光発光材料と緑色蛍光発光材料とを有することが好ましい一態様である。図１の形態のように、青色発光層１０Ｂと緑色発光層１０Ｇとの積層構造で発光層１０が構成されている場合には、青色発光層１０Ｂのドーパントを青色蛍光発光材料にし、緑色発光層１０Ｇのドーパントを緑色蛍光発光材料にすることができる。また、第１の発光ユニット５ａ内の発光層１０が一つで単層の場合には、単層の発光層１０に青色蛍光発光材料と緑色蛍光発光材料をドープしてもよい。第１の発光ユニット５ａに含まれる発光材料が蛍光発光材料の場合、第１の発光ユニット５ａは蛍光ユニットとして構成される。蛍光ユニットを用いることにより、色度変化が抑制された長寿命な素子を得ることができる。そして、リン光ユニットと蛍光ユニットとを含むマルチユニット構造にすることにより、リン光と蛍光との相互の発光作用により、さらに色度変化を抑制することができ、高効率で長寿命な有機ＥＬ素子を得ることができる。
【００５３】
また、青色蛍光発光材料は、青色リン光発光材料と比較して長寿命であり、そのような青色蛍光発光材料を有する第１の発光ユニット５ａに緑色蛍光発光材料を用いることにより、第１の発光ユニット５ａからの発光を狙いの色に容易に調整することができる。そのため、有機ＥＬ素子の発光色を白色に調整することが容易となる。例えば、低色温度（たとえば３０００Ｋ）の白色を実現するためには、高色温度（例えば５０００Ｋ）の白色を実現する場合と比較し、第１の発光ユニット５ａに含まれる青色発光強度を低下させることが考えられる。その際、具体的には、第１の発光ユニット５ａの発光効率を低下させる層構成や層構造をあえて採用することで狙いの白色を実現する手法が用いられ得る。このとき、第１の発光ユニット５ａに青色蛍光発光材料と緑色蛍光発光材料を用いることで、低色温度の白色を実現する際、青色蛍光発光の強度を抑制した分、緑色蛍光発光強度を強くすることで、白色発光時の発光効率を低下させることなく、狙いの低色温度の白色発光が実現可能となる。また、第１の発光ユニット５ａを青色蛍光発光材料と緑色蛍光発光材料を含む多色発光層とすることで、よりブロードな発光スペクトルが実現可能となり、照明用途において求められる高い演色評価数（Ｒａ）を実現可能となる。
【００５４】
リン光ユニットと蛍光ユニットとを有する有機ＥＬ素子においては、リン光ユニットが陰極２側に配置され蛍光ユニットが陽極１側に配置されていてもよいし、その逆の配置であってもよい。図１の形態では、蛍光ユニットが陽極１側に配置され、リン光ユニットが陰極２側に配置されており、このような配置がより好ましい。この場合、高い内部量子効率を有するリン光ユニットを光学干渉ロスの少ない陰極側に配置することで、白色として高い効率を実現することが可能となる。なお、リン光ユニットを陽極１側に、蛍光ユニット２を陰極２側に配置した場合、寿命を長期化すること可能となる。ただし、この場合、発光効率が低下する場合があるので、前述の配置の方がより好ましいものである。
【００５５】
第１の発光ユニット５ａにおける発光層１０（第１発光層１１及び第２発光層１２）に用いるホスト材料は、特に限定されるものではなく、適宜のホスト材料を用いてよい。第１発光層１１及び第２発光層１２のホスト材料に同じものを用いてもよいし、異なるものを用いてもよい。同じホスト材料を用いた場合には、積層をより簡単にすることができる。ホスト材料としては、ホール輸送性材料を用いてもよいし、電子輸送性材料を用いてもよいし、ホールと電子の両方の輸送性を有する材料（バイポーラ性材料）を用いてもよい。また、第２の発光ユニット５ｂと同様に、陽極１側の第１発光層１１にホール輸送性材料のホスト材料を用い、陰極２側の第２発光層１２に電子輸送性材料のホスト材料を用いるようにしてもよい。それにより、発光層１０の積層構造がさらに好適化され、色度変化をさらに抑制し得る。
【００５６】
第２の発光ユニット５ｂは、上記のように、赤色発光材料と緑色発光材料とを含んでいる。第２の発光ユニット５ｂにおける赤色発光材料と緑色発光材料とのピーク波長の差は７５ｎｍ以下であることが好ましい。それにより、白色発光の有機ＥＬ素子において、赤色発光強度と緑色発光強度との比が変化したときのｕ’ｖ’変化量を小さくすることができ、色度変化をさらに抑制することができる。色度変化を抑制するためには、発光ピーク波長の差は６５ｎｍ以下であることがより好ましい。ただし、発光ピーク波長の差が近づくと色が同じ色に近づくことになり、赤と緑とで色を作り出す作用を得ることが難しくなり、白色発光を得ることが容易でなくなるおそれがある。そのため、発光ピーク波長の差は、例えば、２０ｎｍ以上であることが好ましく、４０ｎｍ以上であることがより好ましく、５０ｎｍ以上であることがさらに好ましい。
【００５７】
図３は、発光材料のピーク波長差と色度変化との関係の一例を示すグラフであり、図３（ａ）はΔｕ’、図３（ｂ）はΔｖ’、図３（ｃ）はΔｕ’／Δｖ’のグラフを示している。このグラフでは、図１の形態のような白色発光の有機ＥＬ素子において、第２の発光ユニット５ｂにおける赤色発光効率が１０％向上するとともに緑色発光効率が１０％低下したときの色度ｕ’ｖ’の変化量を示している。図３（ａ）より、赤色ピーク波長と緑色ピーク波長の差が大きくなると、Δｕ’（初期のｕ’−赤緑発光強度変化後のｕ’）は大きくなることがわかる。また、図３（ｂ）より、Δｖ’（初期のｖ’−赤緑発光強度変化後のｖ’）は７５ｎｍ付近に極大点をもっていることがわかる。そして、これらの関係から、図３（ｃ）に示すように、ピーク波長の差が７５ｎｍを超えると、ｕ’とｖ’の変化量比が変化し、グラフの傾きが急になって、ｖ’の変化に対し、ｕ’の変化割合が大きくなることがわかる。そのため、色度変化を小さくするためには、特にｕ’の変化を小さくすることが有効であり、ｖ’に対してより変化量比を小さくすることができる範囲であるピーク波長差７５ｎｍ以下が好ましいのである。
【００５８】
第２の発光ユニット５ｂにおける赤色発光材料のピーク波長は６１０ｎｍ以上であることが好ましい。それにより、照明用途に重要である特殊演色評価数Ｒ９の高い白色発光を実現することが可能となる。すなわち、第２の発光ユニット５ｂの赤色発光材料は、ピーク波長が６１０ｎｍ未満であっても赤色発光は可能であり、有機ＥＬ素子全体を白色発光にすることが可能ではあるが、特殊演色評価数Ｒ９が低くなっていく傾向にあり、照明性が低下するおそれがある。そのため、赤色発光材料のピーク波長を６１０ｎｍ以上にしてより赤みの濃い赤色を発光させることにより、演色性を高めることができるものである。
【００５９】
ここで、ピーク波長とは、発光材料の発光スペクトル（波長と強度の関係を表すグラフ）において、極大点（通常可視光領域での最大強度）となる波長のことであってよい。
【００６０】
なお、演色評価数とは、ＪＩＳ（日本工業規格）で定められた基準光との比較の上で測定対象となる光源が、演色評価用の色票を照明したときに生じる色ずれを、指数として表したものである。演色評価数には、平均演色評価数（Ｒａ）と特殊演色評価数（Ｒ９〜Ｒ１５）とがある。平均演色評価数（Ｒａ）は、８色（Ｒ１〜Ｒ８）の演色評価数を平均したものである。また、特殊演色評価数は、赤（Ｒ９）、黄（Ｒ１０）、緑（Ｒ１１）、青（Ｒ１２）、西洋人の膚の色（Ｒ１３）、木の葉の色（Ｒ１４）、日本人の膚の色（Ｒ１５）の７種類が規定されている。本形態の有機ＥＬ素子においては、このうち、白色の照明として重要な、平均演色評価数（Ｒａ）及び赤色の特殊演色評価数（Ｒ９）において、高い演色性を得ることができるものであり、照明性能の高い発光を得ることができるものである。
【００６１】
図１の有機ＥＬ素子は、リン光発光の赤色発光層１０Ｇと、リン光発光の緑色発光層１０Ｇと、蛍光発光の青色発光層１０Ｂと、蛍光発光の緑色発光層１０Ｇとを備えている。したがって、発光色は、赤色と緑色とを呈するリン光と、青色と緑色とを呈する蛍光とによって形成される。このように、リン光と蛍光とを用いて発光し、特に緑色発光をリン光と蛍光との二種類の発光により生成することにより、発光の際の色度や輝度が調整されて発光バランスが良好になる。そして、電気エネルギーから光への変換効率を向上することができ、また、長期に発光させても輝度や色度の変化を抑制することができる。すなわち、リン光緑色と蛍光緑色との二つの緑色発光層の積層により緑色発光の輝度寿命が延びるため、色度変化が小さくなり寿命を長期化することができるのである。そして、本形態では、リン光発光における発光層１０のホスト材料を電子輸送性材料とホール輸送性材料とで構成しているため、色度変化をさらに抑制することができるものである。
【００６２】
第１の発光ユニット５ａ及び第２の発光ユニット５ｂの両方が緑色発光材料を含む場合、ピーク波長は特に限定されないが、第１の発光ユニット５ａの緑色発光材料の発光ピークが、第２の発光ユニット５ｂの緑色発光材料の発光ピークよりも低波長であってもよい。その場合、第１の発光ユニット５ａの発光をより低波長側にシフトさせて青みを増加させることができ、白色発光の調整を容易にすることが可能になり得る。
【００６３】
各発光層１０の厚み（膜厚）としては、特に限定されるものではなく、色の調整、発光効率などの観点から適宜の範囲に設定することができる。例えば、発光層１０の膜厚としては、第２の発光ユニット５ｂにおいては、赤色発光層１０Ｒの膜厚を１〜４０ｎｍ程度に、緑色発光層１０Ｇの膜厚を５〜４０ｎｍ程度に設定することができる。また、第１の発光ユニット５ａにおいては、青色発光層１０Ｂの膜厚を５〜４０ｎｍ程度に、緑色発光層１０Ｇの膜厚を５〜４０ｎｍ程度に設定することができる。また、膜厚の比としては、特に限定されるものではないが、例えば、第２の発光ユニット５ｂにおいては、赤色発光層１０Ｒの膜厚と緑色発光層１０Ｇの膜厚とを１：８〜８：１程度に設定することができる。また、第１の発光ユニット５ａにおいては、青色発光層１０Ｂの膜厚と緑色発光層１０Ｇの膜厚とを１：８〜８：１程度に設定することができる。また、第２の発光ユニット５ｂ内の発光層１０の合計厚みと第１の発光ユニット５ａ内の発光層１０の合計厚みとの比を１：３〜３：１程度に設定することができる。なお、中間層３の膜厚については３〜５０ｎｍ程度に設定することができる。膜厚をこのように設定することで、色度変化を抑制し、有機ＥＬ素子をさらに高効率・長寿命にすることができる。
【００６４】
次に、有機ＥＬ素子を構成する各層の材料例を説明する。なお、以下に掲げる材料は一例であり、各層の材料はこの材料例に限られるものではない。
【００６５】
発光層１０のホスト材料としては、ＣＢＰ、ＣｚＴＴ、ＴＣＴＡ、ｍＣＰ、ＣＤＢＰなどを用いることができる。また、発光層１０のホスト材料として、Ａｌｑ３、ＡＤＮ、ＢＤＡＦなどを用いることもできる。また、発光層１０のホスト材料として、ＴＢＡＤＮ、ＡＤＮ、ＢＤＡＦなどを用いることもできる。また、発光層１０のホスト材料として、ＤＰＶＢｉなどを用いることができる。ホール輸送性のホスト材料としては、アミン系化合物が挙げられる。ホール輸送性のホスト材料は、具体的には、ＴＣＴＡ、ＴＡＰＣ，ＢＳＢなどが例示される。また、電子輸送性のホスト材料としては、トリアゾール誘導体、金属錯体、オキサジアゾール誘導体、シロール誘導体などが挙げられる。また、電子輸送性のホスト材料は、具体的には、ＴＡＺ，ＢＰｅｎ、ＯＸＤが例示される。
【００６６】
リン光緑色の発光ドーパントとしては、Ｂｔ２Ｉｒ（ａｃａｃ）、Ｉｒ（ｐｐｙ）３、Ｉｒ（ｐｐｙ）２（ａｃａｃ）、Ｉｒ（ｍｐｐｙ）３などを用いることができる。リン光赤色の発光ドーパントとしては、Ｂｔｐ２Ｉｒ（ａｃａｃ）、Ｉｒ（ｐｉｑ）３、ＰｔＯＥＰなどを用いることができる。蛍光緑色の発光ドーパントとしては、ＴＰＡ、Ｃ５４５Ｔ、ＤＭＱＡ、ｃｏｕｍａｒｉｎ６、ｒｕｂｒｅｎｅなどを用いることができる。蛍光青色の発光ドーパントとしては、ＢＣｚＶＢｉ、ＴＢＰ、ｐｅｒｙｌｅｎｅなどを用いることができ、電荷移動補助ドーパントとして、ＮＰＤ、ＴＰＤ、Ｓｐｉｒｏ−ＴＡＤなどを用いることができる。ドーパントのドープ濃度は、特に限定されるものではないが、１〜４０質量％の範囲、好ましくは１〜２０質量％の範囲にすることができる。
【００６７】
ホール輸送層６としては、ＴＰＤ、ＮＰＤ、ＴＰＡＣ、ＤＴＡＳｉなどを用いることができる。また、このホール輸送層６の材料を発光層１０におけるホール輸送性のホスト材料として用いることもできる。
【００６８】
電子輸送層７としては、ＢＣＰ、ＴＡＺ、ＢＡｌｑ、Ａｌｑ３、ＯＸＤ７、ＰＢＤなどを用いることができる。また、この電子輸送層７の材料を発光層１０における電子輸送性のホスト材料として用いることもできる。
【００６９】
ホール注入層を設ける場合、ホール注入層としては、ＣｕＰｃ、ＭＴＤＡＴＡ、ＴｉＯＰＣなどを用いることができる。
【００７０】
電子注入層を設ける場合、電子注入層としては、ＬｉＦ、Ｌｉ２Ｏ、ＭｇＯ、Ｌｉ２ＣＯ３などのアルカリ金属やアルカリ土類金属のフッ化物や酸化物、炭酸化物の他に、有機物層にリチウム、ナトリウム、セシウム、カルシウム等のアルカリ金属、アルカリ土類金属をドープした層などを用いることができる。
【００７１】
中間層３としては、ＢＣＰ：Ｌｉ、ＩＴＯ、ＮＰＤ：ＭｏＯ３、Ｌｉｑ：Ａｌなどを用いることができる。例えば、中間層３を、ＢＣＰ：Ｌｉからなる第１層を陽極１側に、ＩＴＯからなる第２層を陰極２側に配置した二層構成のものにすることができる。
【００７２】
なお、上記の材料中、
ＣＢＰは、４，４’−Ｎ，Ｎ’−ジカルバゾールビフェニルを表し、
ＤＰＶＢｉは、４，４’−Ｂｉｓ（２，２−ｄｉｐｈｅｎｙｌｖｉｎｙｌ）−１，１’−ｂｉｐｈｅｎｙｌを表し、
Ａｌｑ３は、トリス（８−オキソキノリン）アルミニウム（III）を表し、
ＴＢＡＤＮは、２−ｔ−ブチル−９，１０−ジ（２−ナフチル）アントラセンを表し、
Ｉｒ（ｐｐｙ）３は、ファクトリス（２−フェニルピリジン）イリジウムを表し、
Ｉｒ（ｐｉｑ）３は、Ｔｒｉｓ［１−ｐｈｅｎｙｌｉｓｏｑｕｉｎｏｌｉｎａｔｏ−Ｃ２，Ｎ］ｉｒｉｄｉｕｍ（III）を表し、
Ｂｔ２Ｉｒ（ａｃａｃ）は、ｂｉｓ（２−ｐｈｅｎｙｌ  ｂｅｎｚｏｔｈｉｏｚｏｌａ−ｔｏ−Ｎ，Ｃ２’）ｉｒｉｄｉｕｍ（ａｃｅｔｙｌａｃｅｔｏｎａｔｅ）を表し、
Ｂｔｐ２Ｉｒ（ａｃａｃ）は、ビス−（３−（２−（２−ピリジル）ベンゾチエニル）モノ−アセチルアセトネート）イリジウム（III））を表し、
ＴＰＡは、9,10-Bis[phenyl(m-tolyl)-amino]anthraceneを表し、
ＢＣｚＶＢｉは、４，４’−Ｂｉｓ（９−ｅｔｈｙｌ−３−ｃａｒｂａｚｏｖｉｎｙｌｅｎｅ）−１，１’−ｂｉｐｈｅｎｙｌを表し、
Ｃ５４５Ｔは、クマリンＣ５４５Ｔのことであり、１０−２−（ベンゾチアゾリル）−２，３，６，７−テトラヒドロ−１，１，７，７−テトラメチル−１Ｈ，５Ｈ，１１Ｈ−（１）ベンゾピロピラノ（６，７，−８−ｉｊ）キノリジン−１１−オンを表し、
ＴＢＰは、１−ｔｅｒｔ−ブチル−ペリレンを表し、
ＮＰＤは、４，４’−ビス［Ｎ−（ナフチル）−Ｎ−フェニル−アミノ］ビフェニルを表し、
ＢＣＰは、２，９−ジメチル−４，７−ジフェニル−１，１０−フェナンスロリンを表し、
ＣｕＰｃは、銅フタロシアニンを表し、
ＴＰＤは、Ｎ，Ｎ’−ビス（３−メチルフェニル）−（１，１’−ビフェニル）−４，４’−ジアミン
を表している。
【００７３】
上記の材料を用い、各層を積層することにより有機ＥＬ素子を得ることができる。なお、積層の方法としては、真空蒸着法やスパッタ法又は塗布法などを使用することができる。
【実施例】
【００７４】
（実施例１）
図１の層構成のマルチユニット構造の有機ＥＬ素子を作製した。ただし、第１の発光ユニット５ａの発光層１０の数は一つとし、第２発光層１２を有さない素子構成とした。
【００７５】
実施例１の素子では、第１の発光ユニット５ａに含まれる青色発光材料として蛍光発光材料であるＢＣｚＶＢｉを用いた。第１の発光ユニット５ａにおける発光層１０（第１発光層１１、青色発光層１０Ｂ）のホスト材料にはＤＰＶＢｉを用いた。第１発光層１１の膜厚は２０ｎｍとした。また、第２の発光ユニット５ｂに含まれる赤色発光材料としてリン光発光材料であるＢｔｐ２Ｉｒ（ａｃａｃ）を用いた。また、第２の発光ユニット５ｂに含まれる緑色発光材料としてリン光発光材料であるＢｔ２Ｉｒ（ａｃａｃ）を用いた。第２の発光ユニット５ｂにおける赤色発光層１０Ｒ（第３発光層１３）のホスト材料として、ホール輸送性材料であるアミン系化合物を用いた。また、第２の発光ユニット５ｂにおける緑色発光層１０Ｇ（第４発光層１４）のホスト材料として、電子輸送性材料であるトリアゾール誘導体を用いた。赤色発光層１０Ｒ（第３発光層１３）の膜厚を３０ｎｍにし、緑色発光層１０Ｇ（第４発光層１４）の膜厚を４０ｎｍにした。これにより、色温度３０００Ｋの白色発光を実現するようにした。
【００７６】
なお、陽極１にはＩＴＯを用い、陰極２にはＡｌを用いた。ホール輸送層にはＴＰＤを用いた。電子輸送層にはＢＣＰを用いた。中間層にはＩＴＯを用いた。
【００７７】
（実施例２）
第２の発光ユニット５ｂにおいて、赤色発光層１０Ｒ（第３発光層１３）の膜厚を２０ｎｍにし、緑色発光層１０Ｇ（第４発光層１４）の膜厚を４０ｎｍにした。これにより、色温度４０００Ｋの白色発光を実現するようにした。それ以外は実施例１と同様にして有機ＥＬ素子を作製した。
【００７８】
（実施例３）
第２の発光ユニット５ｂにおいて、赤色発光層１０Ｒ（第３発光層１３）の膜厚を１０ｎｍにし、緑色発光層１０Ｇ（第４発光層１４）の膜厚を４０ｎｍにした。これにより、色温度５０００Ｋの白色発光を実現するようにした。それ以外は実施例１と同様にして有機ＥＬ素子を作製した。
【００７９】
（実施例４）
第２の発光ユニット５ｂにおいて、赤色発光層１０Ｒ（第３発光層１３）の赤色発光材料としてＩｒ（ｐｉｑ）３を用いた。また、赤色発光層１０Ｒ（第３発光層１３）の膜厚を３０ｎｍにし、緑色発光層１０Ｇ（第４発光層１４）の膜厚を４０ｎｍにした。また、発光材料の濃度調整を実施した。これにより、色温度３０００Ｋの白色発光を実現するようにした。それ以外は、実施例１と同様にして有機ＥＬ素子を作製した。
【００８０】
（実施例５）
第２の発光ユニット５ｂにおいて、赤色発光層１０Ｒ（第３発光層１３）の膜厚を２０ｎｍにし、緑色発光層１０Ｇ（第４発光層１４）の膜厚を４０ｎｍにした。これにより、色温度４０００Ｋの白色発光を実現するようにした。それ以外は実施例４と同様にして有機ＥＬ素子を作製した。
【００８１】
（実施例６）
第２の発光ユニット５ｂにおいて、赤色発光層１０Ｒ（第３発光層１３）の膜厚を１０ｎｍにし、緑色発光層１０Ｇ（第４発光層１４）の膜厚を４０ｎｍにした。これにより、色温度５０００Ｋの白色発光を実現するようにした。それ以外は実施例４と同様にして有機ＥＬ素子を作製した。
【００８２】
（実施例７）
図１の層構成のマルチユニット構造の有機ＥＬ素子を作製した。実施例７の素子では、第１の発光ユニット５ａの発光層１０の数は、図１の層構成と同様、第１発光層１１及び第２発光層１２の二つとした。
【００８３】
実施例７の素子では、第１の発光ユニット５ａに含まれる青色発光材料として蛍光発光材料であるＢＣｚＶＢｉを用いた。第１の発光ユニット５ａに含まれる緑色発光材料として蛍光発光材料であるＴＰＡを用いた。第１の発光ユニット５ａにおける第１発光層１１（青色発光層１０Ｂ）及び第２発光層１２（緑色発光層１０Ｇ）のホスト材料にはＤＰＶＢｉを用いた。第１発光層１１の膜厚は２０ｎｍとし、第２発光層１２の膜厚は１５ｎｍとした。その他の材料は、実施例４の素子と同様にした。すなわち、第２の発光ユニット５ｂに含まれる赤色発光材料としてリン光発光材料であるＩｒ（ｐｉｑ）３を用いた。また、第２の発光ユニット５ｂに含まれる緑色発光材料としてリン光発光材料であるＢｔ２Ｉｒ（ａｃａｃ）を用いた。第２の発光ユニット５ｂにおける赤色発光層１０Ｒ（第３発光層１３）のホスト材料として、ホール輸送性材料であるアミン系化合物を用いた。また、第２の発光ユニット５ｂにおける緑色発光層１０Ｇ（第４発光層１４）のホスト材料として、電子輸送性材料であるトリアゾール誘導体を用いた。赤色発光層１０Ｒ（第３発光層１３）の膜厚を３０ｎｍにし、緑色発光層１０Ｇ（第４発光層１４）の膜厚を４０ｎｍにした。これにより、色温度３０００Ｋの白色発光を実現するようにした。なお、陽極１、陰極２、ホール輸送層６、電子輸送層７、中間層３の各材料は実施例１と同じにした。
【００８４】
（実施例８）
第１の発光ユニット５ａにおいて、青色発光層１０Ｂ（第１発光層１１）の膜厚を２５ｎｍ、緑色発光層１０Ｇ（第２発光層１２）の膜厚を１５ｎｍとした。また、第２の発光ユニット５ｂにおいて、赤色発光層１０Ｒ（第３発光層１３）の膜厚を２０ｎｍにし、緑色発光層１０Ｇ（第４発光層１４）の膜厚を４０ｎｍにした。これにより、色温度４０００Ｋの白色発光を実現するようにした。それ以外は実施例７と同様にして有機ＥＬ素子を作製した。
【００８５】
（実施例９）
第１の発光ユニット５ａにおいて、青色発光層１０Ｂ（第１発光層１１）の膜厚を３０ｎｍ、緑色発光層１０Ｇ（第２発光層１２）の膜厚を１０ｎｍとした。また、第２の発光ユニット５ｂにおいて、赤色発光層１０Ｒ（第３発光層１３）の膜厚を１０ｎｍにし、緑色発光層１０Ｇ（第４発光層１４）の膜厚を４０ｎｍにした。これにより、色温度５０００Ｋの白色発光を実現するようにした。それ以外は実施例７と同様にして有機ＥＬ素子を作製した。
【００８６】
（比較例１）
図１の層構成で、第２の発光ユニット５ｂにおける発光層１０のホスト材料として同じ材料を用いたマルチユニット構造の有機ＥＬ素子を作製した。
【００８７】
比較例１の素子では、第１の発光ユニット５ａに含まれる青色発光材料として蛍光発光材料であるＢＣｚＶＢｉを用いた。第１の発光ユニット５ａに含まれる緑色発光材料として蛍光発光材料であるＴＰＡを用いた。第１の発光ユニット５ａにおける第１発光層１１（青色発光層１０Ｂ）及び第２発光層１２（緑色発光層１０Ｇ）のホスト材料にはＤＰＶＢｉを用いた。第１発光層１１の膜厚は２０ｎｍとし、第２発光層１２の膜厚は１５ｎｍとした。また、第２の発光ユニット５ｂに含まれる赤色発光材料としてリン光発光材料であるＢｔｐ２Ｉｒ（ａｃａｃ）を用いた。また、第２の発光ユニット５ｂに含まれる緑色発光材料としてリン光発光材料であるＩｒ（ｐｐｙ）３を用いた。第２の発光ユニット５ｂにおける赤色発光層１０Ｒ（第３発光層１３）及び緑色発光層１０Ｇ（第４発光層１４）のホスト材料として、バイポーラ性材料であるＣＢＰを用いた。赤色発光層１０Ｒ（第３発光層１３）の膜厚を２０ｎｍにし、緑色発光層１０Ｇ（第４発光層１４）の膜厚を４０ｎｍにした。これにより、色温度３０００Ｋの白色発光を実現するようにした。その他の材料は、実施例１の素子と同様にした。すなわち、陽極１、陰極２、ホール輸送層６、電子輸送層７、中間層３の各材料は実施例１と同じにした。
【００８８】
（比較例２）
第２の発光ユニット５ｂにおいて、赤色発光層１０Ｒ（第３発光層１３）の膜厚を７ｎｍにし、緑色発光層１０Ｇ（第４発光層１４）の膜厚を４０ｎｍにした。また、発光材料の濃度調整を実施した。これにより、色温度４０００Ｋの白色発光を実現するようにした。それ以外は比較例１と同様にして有機ＥＬ素子を作製した。
【００８９】
（比較例３）
第２の発光ユニット５ｂにおいて、赤色発光層１０Ｒ（第３発光層１３）の膜厚を２ｎｍにし、緑色発光層１０Ｇ（第４発光層１４）の膜厚を４０ｎｍにした。また、発光材料の濃度調整を実施した。これにより、色温度５０００Ｋの白色発光を実現するようにした。それ以外は比較例１と同様にして有機ＥＬ素子を作製した。
【００９０】
（比較例４）
第２の発光ユニット５ｂの赤色発光層１０Ｒ（第３発光層１３）と緑色発光層１０Ｇ（第４発光層１４）のホスト材料としてバイポーラ性材料であるＣＢＰを用いた以外は実施例７と同様にして有機ＥＬ素子を作製した。
【００９１】
（比較例５）
第２の発光ユニット５ｂの赤色発光層１０Ｒ（第３発光層１３）と緑色発光層１０Ｇ（第４発光層１４）のホスト材料としてバイポーラ性材料であるＣＢＰを用いた以外は実施例８と同様にして有機ＥＬ素子を作製した。
【００９２】
（比較例６）
第２の発光ユニット５ｂの赤色発光層１０Ｒ（第３発光層１３）と緑色発光層１０Ｇ（第４発光層１４）のホスト材料としてバイポーラ性材料であるＣＢＰを用いた以外は実施例９と同様にして有機ＥＬ素子を作製した。
【００９３】
（有機ＥＬ素子の特性）
表１に、実施例及び比較例によって得た有機ＥＬ素子の特性を示す。表１において、「色バラツキ」は、複数個素子を作製した場合の色の違いをバラツキとしてΔｕ’ｖ’で示したものである。また、「色ズレ」は、経時（ＬＴ７０）による色度の変化をΔｕ’ｖ’で示したものである。Ｒａは演色評価数を示し、Ｒ１〜Ｒ９の平均である。Ｒ９は特殊演色評価数を示し、主に赤色に関する指標である。
【００９４】
表１に示されるように、実施例の各素子は、比較例の各素子に比べて、色バラツキ及び色ズレが抑制されている。また、実施例の各素子は、特殊演色評価数Ｒ９が高い。また、実施例の素子は、同様の層構成を比較した場合（実施例７〜９と比較例１〜６）、比較例の素子よりもＲａを高めている。よって、実施例の有機ＥＬ素子は、色度変化が抑制され、高い演色性が得られることが確認された。
【００９５】
【表１】
0005544040.tif 000002
【符号の説明】
【００９６】
１      陽極
２      陰極
３      中間層
４      基板
５      発光ユニット
５ａ    第１の発光ユニット
５ｂ    第２の発光ユニット
６      ホール輸送層
７      電子輸送層
８      光取り出し層
１０    発光層
１０Ｇ  緑色発光層
１０Ｒ  赤色発光層
１０Ｂ  青色発光層
１１    第１発光層
１２    第２発光層
１３    第３発光層
１４    第４発光層
【図１】
0005544040.tif 000003
【図３】
0005544040.tif 000004
【図２】
0005544040.tif 000005